(57)【要約】本発明は、１種以上の溶媒、１種以上のコバルト含有塩、及び任意的に１種以上の安定剤から実質的になる、不飽和ポリエステル樹脂の硬化用の促進剤溶液に関する。溶媒、塩、及び安定剤は食品用に認可された化合物である。溶液それ自体が、食品関連用途に適した不飽和ポリエステル樹脂の硬化に使用される。【特許請求の範囲】
【請求項１】
１種以上のコバルト含有塩、１種以上の溶媒、及び任意的に１種以上の安定剤から実質的になり、溶媒がアルカン、グリコール、リン含有化合物、及びエステルからなる群から選ばれたものである、不飽和ポリエステル樹脂の過酸化物による硬化に適した促進剤溶液。
【請求項２】
溶媒が、ペンタン、イソペンタン、ヘキサン、ジエチレングリコール、ジプロピレングリコール、エチレングリコール、イソブタノール、ペンタノール、リン酸トリエチル、亜リン酸トリエチル、マレイン酸ジブチル、コハク酸ジブチル、及び酢酸エチルからなる群から選ばれたものである、請求項１記載の促進剤溶液。
【請求項３】
２０重量％から９９重量％の１種以上の溶媒、１重量％から８０重量％の１種以上のコバルト含有塩、及び任意的に０．１重量％から８重量％の１種以上の安定剤を、合計１００重量％まで含んでなる請求項１又は２記載の溶液。
【請求項４】
コバルト含有塩が、オクタン酸コバルト、２−エチルヘキサン酸コバルト、及びナフテン酸コバルトからなる群から選ばれたものである、請求項１〜３のいずれか１項記載の溶液。
【請求項５】
０．１重量％から４重量％の安定剤を含んでなる、請求項１〜４のいずれか１項記載の溶液。
【請求項６】
安定剤が、トリエタノールアミン、ジメチルアミノエタノール、及びジエタノールアミンからなる群から選ばれた脂肪族アミンである、請求項１〜５のいずれか１項記載の溶液。
【請求項７】
溶媒がリン酸トリエチルであり、かつ、コバルト含有塩が２−エチルヘキサン酸コバルトである、請求項１〜６のいずれか１項記載の溶液。
【請求項８】
ポリエステル樹脂が、有機過酸化物及び請求項１〜７のいずれか１項記載の促進剤溶液を用いて硬化される、不飽和ポリエステル樹脂の硬化方法。
【請求項９】
請求項８記載の方法により得られたものである、硬化された不飽和ポリエステル樹脂。
【請求項１０】
請求項９記載の硬化された不飽和ポリエステル樹脂からつくられたものである、飲料又は食品を貯蔵し又は輸送するのに適した物品。
【発明の詳細な説明】
【技術分野】
【０００１】
本発明は不飽和ポリエステル樹脂硬化用の、溶媒及びコバルト含有塩を含んでなる促進剤溶液に関する。
【背景技術】
【０００２】
本発明が関する硬化方法は、過酸化物によって達成される、不飽和ポリエステル樹脂系配合物の通常の硬化方法である。促進剤溶液は当該硬化処理を促進し、加速するために加えられる。より詳しくは、促進剤溶液はより低温での過酸化物の活性を特に増加して、それによりポリエステル樹脂の硬化速度を上げるのに役立ち、結果として硬化時間が減少される。
【０００３】
そのような促進剤溶液は特開昭５７−１４７５０９号により知られており、該溶液は溶媒、有機コバルト化合物、有機銅化合物、及びカルボン酸アルカリ金属塩を含有している。この金属塩混合物は食品関連用途への適合性に関して問題を生じる。また、そこに列挙されている芳香族溶媒のような芳香族化合物も望ましくない。
【特許文献１】特開昭５７−１４７５０９号公報
【発明の開示】
【発明が解決しようとする課題】
【０００４】
本発明の目的は、食品関連用途に適し、好ましくは良好な貯蔵安定性を有する促進剤溶液を提供することである。
【課題を解決するための手段】
【０００５】
本発明者らは、１種以上の適当な溶媒を採用し、また随意に１種以上の適当な安定剤を加えることにより本発明の目的を達成できることをここに見出した。本発明は、１種以上の当該溶媒、１種以上のコバルト含有塩、及び任意的に１種以上の安定剤から実質的になる、不飽和ポリエステル樹脂の過酸化物硬化に適した促進剤溶液からなる。促進剤溶液への安定剤の添加は、一般にその安定性を改善する。
【０００６】
本発明に使用される溶媒は、非毒性であること及びそれにより食品関連用途に利用できることの要件を満たすべきである。加えて、溶媒は環境に著しく負担をかけるものであるべきでないし、負担をかけると疑われるものでもあるべきでない。芳香族溶媒は一般にこれらの要件を満たさず、好ましくない。本発明に従う促進剤溶液中に存在する１種以上の促進剤、即ち、１種以上のコバルト含有塩はさらに、溶媒に十分に可溶でなければならない。そのため、該溶媒は好ましくは１種以上の極性基、例えば水酸基又はカルボン酸基を含有している。１種以上のコバルト含有塩は、少なくとも１重量％の１種以上の当該塩が９９重量％の溶媒に溶解することができれば、溶媒に十分に可溶であると考えられる。溶媒は１種以上のコバルト含有塩の加速特性に悪影響を与えないものが好ましい。溶媒はまた１種以上のコバルト含有塩の調製時に既に存在させておくように企図できる。従って溶媒はこの反応混合物中で不活性であることが好ましく、その後、該溶液は不飽和ポリエステル樹脂（ＵＰ樹脂）の硬化用に使用される。溶媒は０℃より低い融点を有することが好ましい。その上、本発明で採用される溶媒は非吸湿性であるものが好ましい。
【０００７】
適当な溶媒の例は、ペンタン、イソペンタン、及びヘキサンのようなアルカン；ジエチレングリコール、ジプロピレングリコール、及びエチレングリコールのようなグリコール；イソブタノール；ペンタノール；リン酸トリエチル、及び亜リン酸トリエチルのようなリン含有化合物；及びマレイン酸ジブチル、コハク酸ジブチル、及び酢酸エチルのようなエステルである。好ましい溶媒は、リン酸トリエチル、亜リン酸トリエチル、イソペンタン、エチレングリコール、ジエチレングリコール、及び酢酸エチルである。より好ましい溶媒は、エチレングリコール、ジエチレングリコール、リン酸トリエチル、及び亜リン酸トリエチルである。前述した溶媒のうち少なくとも２種の混合物を使用することも企図できる。しかしながら、１種のみを使用することが好ましい。
促進剤溶液は、全促進剤溶液の重量に基づき、少なくとも２０重量％（％  W/W）、好ましくは少なくとも２５重量％、最も好ましくは少なくとも３０重量％、及び、多くても９９重量％、好ましくは多くても９８重量％、最も好ましくは多くても９５重量％の溶媒を含む。
【０００８】
本発明の１種以上の促進剤は、一般に不飽和ポリエステル樹脂に可溶であるようなものを選ぶのが好都合である。適当な促進剤は、酢酸コバルト、プロピオン酸コバルト、酪酸コバルト、２−エチルヘキサン酸コバルト、ヘキサン酸コバルト、オクタン酸コバルト、ラウリン酸コバルト、オレイン酸コバルト、リノール酸コバルト、パルミチン酸コバルト、ステアリン酸コバルト、アセチルアセトンコバルト錯体、及びナフテン酸コバルトから選ばれるコバルト含有塩である。最も好適な促進剤溶液は、オクタン酸コバルト、２−エチルヘキサン酸コバルト及び／又はナフテン酸コバルトを金属塩として実質的に含有する。前述のコバルト含有塩の混合物も採用できるけれども、そのうち  1種のみを使用することが好ましい。
どちらかというと好ましいことではないが、コバルト含有塩は他の金属を含有する促進剤と組み合わせることができる。そのような金属含有促進剤は、他の金属と１種以上のカルボン酸の慣用の塩及び、リチウム、銅、カリウム、マンガン、マグネシウム、バナジウム、及び鉄からなる群から選ばれた金属の錯体からなる群から選ぶことができる。
促進剤溶液は、全促進剤溶液の重量に基づき、少なくとも１重量％、好ましくは少なくとも２重量％、最も好ましくは少なくとも５重量％、及び、多くても８０重量％、好ましくは多くても７５重量％、最も好ましくは多くても７０重量％の促進剤又は組み合わせた促進剤を含むことができる。
好ましくは促進剤溶液は、促進剤及び溶媒から実質的になる。しかしながら、促進剤溶液の安定性を改善するために、随意に１種以上の安定剤を加えてもよい。
【０００９】
本発明に適した安定剤は、典型的には溶液中の１種以上のコバルト塩の結晶化を防止する化合物、例えばトリエタノールアミン及びジメチルアミノエタノールのような第三級アミン、及びジエタノールアミンのような第二級アミンである。これらの安定剤は、好ましくは非毒性で、食品関連用途に適したものである。この理由から芳香族アミンは好ましくない。これらの安定剤は、全促進剤溶液の重量に基づき、少なくとも０．１重量％、好ましくは少なくとも０．２重量％、最も好ましくは少なくとも０．５重量％、及び、多くても８重量％、好ましくは多くても６重量％、最も好ましくは多くても４重量％の安定剤の量で溶液に添加される。
【００１０】
本発明の硬化方法は、本発明に従う促進剤溶液を１種以上の慣用の樹脂及び/又はプレポリマー、及び好ましくは少なくとも１種の過酸化物に添加し、その後に混合し、分散させることを含む。本硬化方法は、ハンドレイアップ法、スプレーアップ法、フィラメントワインディング法、樹脂トランスファー成形法、塗装（例えばゲルコート及び標準的な塗装品）、ボタンの製造、遠心注型法、波板や平板、リライニング法製品、注型成形材料による台所の流しなどのような用途において普通に用いられる周囲温度で好ましくは実施される。しかし、本硬化方法は、ＳＭＣ法やＢＭＣ法、引抜成形手法、その他においても用いられ、そこでは１８０℃までの温度、より好ましくは１５０℃までの温度、最も好ましくは１００℃までの温度が用いられる。
【００１１】
樹脂又はプレポリマーは任意の慣用の樹脂から選択できる。好ましくは、それはいわゆるオルト樹脂、イソ樹脂、イソ−ｎｐｇ（ネオペンチルグリコール）樹脂、ビニルエステル樹脂、アクリル樹脂及びジシクロペンタジエン樹脂を含む慣用の不飽和ポリエステルからなる群から選ばれる。そのような樹脂の例は、少なくとも１種のエチレン性不飽和反応性単量体と組み合わされた、マレイン酸系、アリル系、ビニル系及びエポキシ系の物質である。好ましいエチレン性不飽和反応性単量体は、スチレン及びα−メチルスチレン、ビニルトルエン、インデン、ジビニルベンゼン、スチルベンのようなスチレン誘導体だけでなく、フタル酸ジアリル、ジベンジリデンアセトン、アリルベンゼン、シアヌル酸トリアリル、イソシアヌル酸トリアリル及びこれらの混合物をも含む。エチレン性不飽和反応性単量体の量は、樹脂の重量基準で、少なくとも０．１重量％、好ましくは少なくとも１重量％、最も好ましくは少なくとも５重量％、及び、多くても５０重量％、好ましくは多くても４０重量％、最も好ましくは多くても３５重量％である。
【００１２】
本発明の方法においては、促進剤溶液は一般に慣用の量で使用される。樹脂の重量基準で、少なくとも０．１重量％、好ましくは少なくとも０．２５重量％、及び、多くても５重量％、好ましくは多くても２重量％の促進剤溶液の量が典型的には用いられる。
【００１３】
ＵＰ樹脂の硬化に適した過酸化物は、慣用的に使用される過酸化ケトン、過エステル、過酸化２炭酸エステルのような有機過酸化物を含む。当業者であればこれらの過酸化物は、慣用の添加剤、例えば親水性エステル及び炭化水素溶媒のような減感剤と組み合わせてもよいことは容易に理解しよう。
本硬化方法において使用される過酸化物の配合物の量は、樹脂の重量基準で、少なくとも０．１重量％、好ましくは少なくとも０．５重量％、最も好ましくは少なくとも１重量％、及び、多くても８重量％、好ましくは多くても５重量％、最も好ましくは多くても２重量％である。
【００１４】
充填剤、ガラス繊維、顔料、抑制剤、及び助触媒のようなその他の随意の添加剤が本発明に従う硬化方法において用いることができる。本発明の硬化方法においては、典型的にはＵＰ樹脂は最初にエチレン性不飽和反応性単量体と混合される。促進剤組成物はいくつかの異なった様式で添加でき、単量体又は樹脂と予混合しておいてもよい。過酸化物の配合物は直接に該混合物に添加できる。しかし、過酸化物の配合物は最初に単量体又は樹脂と混合してもよい。過酸化物の配合物と促進剤溶液を予混合すると危険なので、予混合しないように注意する。
【発明の効果】
【００１５】
本発明の促進剤溶液を用いることにより、硬化されたＵＰ樹脂は食品関連用途に適用することができる。これらの樹脂は、ワイン、水、ウイスキー、コニャック、牛乳等のような飲料、及び野菜又は肉のような食品と接触するガラス繊維強化及びガラス繊維非強化の製品に採用できる。ＵＰ樹脂はまた例えば管、箱又はトラックの側板に使用される。本発明は以下の実施例により詳細に説明される。
【実施例１】
【００１６】
本発明に従う促進剤溶液の例は、３５重量％の２−エチルヘキサン酸コバルトを含有するリン酸トリエチル中の溶液である。また、さらに２重量％のトリエタノールアミンを含有する組成物が調製された。両溶液は良好な貯蔵安定性を示す。溶媒リン酸トリエチルのみならず安定剤トリエタノールアミンも食品用に認可されている。これらの促進剤配合物が用いられているＢｕｔａｎｏｘ  Ｍ５０（商標）によるＵＰ樹脂の硬化は、食品用に認可されていない通常の促進剤組成物による硬化と同一であった。当該促進剤溶液の存在下での硬化方法から得られるＵＰ樹脂は食品関連用途に適している。
【国際調査報告】
2005528496.tif 000002
2005528496.tif 000003
2005528496.tif 000004